Matériau d’électrode positive ternaire haute tension, comprenant des particules de matériau actif d’électrode positive ternaire et une masse de revêtement souple, la masse de revêtement souple étant appliquée en revêtement sur des surfaces des particules de matériau actif d’électrode positive ternaire, dans lequel la masse de revêtement souple comprend un mélange de polyaniline et d’un élastomère de polyuréthane. Matériau d’électrode positive ternaire haute tension selon la revendication 1, dans lequel le matériau actif d’électrode positive ternaire est Li 1+x Ni a Co b Mn c O 2, 1/3 ≤ a ≤ 0,8, 0,1 ≤ b ≤ 1/3, 0,1 ≤ c ≤ 1/3, 0 ≤ x Matériau d’électrode positive ternaire haute tension selon la revendication 1, dans lequel le matériau actif d’électrode positive ternaire est LiNi 1/3 Co 1/3 Mn 1/3 O 2 , LiNi 0,4 Co 0,2 Mn 0,4 O 2 , LiNi 0,5 Co 0,2 Mn 0,3 O 2 , LiNi 0,6 Co 0,2 Mn 0,2 O 2 ou LiNi 0,8 Co 0,1 Mn 0,1 O 2 . Matériau d’électrode positive ternaire haute tension selon la revendication 1, dans lequel la polyaniline est de la polyaniline modifiée dopée avec de l’acide phosphotungstique. Procédé de préparation d’un matériau d’électrode positive ternaire haute tension utilisé pour la préparation du matériau d’électrode positive ternaire haute tension selon l’une quelconque des revendications 1 à 4, le procédé de préparation du matériau d’électrode positive ternaire haute tension comprenant les étapes suivantes consistant à : se procurer un revêtement souple ; disperser le revêtement souple ; et ajouter le matériau actif d’électrode positive ternaire dans le revêtement souple dispersé pour une opération de revêtement, de sorte que des surfaces de particules de matériau actif d’électrode positive ternaire sont revêtues d’une masse de revêtement souple pour obtenir le matériau d’électrode positive ternaire haute tension. Procédé de préparation du matériau d’électrode positive ternaire haute tension selon la revendication 5, dans lequel la procuration du revêtement souple comprend spécifiquement les étapes suivantes consistant à : se procurer de l’aniline ; ajouter de l’élastomère de polyuréthane dans l’aniline pour des opérations de dispersion et d’adhésion, de sorte que l’aniline est amenée à adhérer à l’élastomère de polyuréthane pour obtenir un liquide de revêtement ; et exécuter une opération de polymérisation par oxydation in situ sur le liquide de revêtement pour obtenir le revêtement souple. Procédé de préparation du matériau d’électrode positive ternaire haute tension selon la revendication 6, dans lequel un rapport massique de l’aniline à l’élastomère de polyuréthane est de (0,5 à 1,25):1. Procédé de préparation du matériau d’électrode positive ternaire haute tension selon la revendication 6, dans lequel avant l’étape consistant à ajouter l’élastomère de polyuréthane dans l’aniline pour des opérations de dispersion et d’adhésion, la procuration du revêtement souple comprend en outre spécifiquement l’étape suivante consistant à : disperser et mélanger l’aniline et un acide phosphotungstique. Procédé de préparation du matériau d’électrode positive ternaire haute tension selon la revendication 8, dans lequel un rapport massique de l’aniline à l’acide phosphotungstique est de 1:(5 à 10). Procédé de préparation du matériau d’électrode positive ternaire haute tension selon la revendication 8, dans lequel de l’H 2 O 2 est utilisé pour exécuter l’opération de polymérisation par oxydation in situ sur le liquide de revêtement.